(57)【特許請求の範囲】
【請求項１】
合成皮革シート層と、
前記合成皮革シート層の少なくとも一方の面に積層された、又は前記少なくとも一方の面に１ないし複数の樹脂層を介して積層された最外層としての防汚層と、を含み、
前記防汚層は、ベース樹脂とシリコーンアクリル樹脂が有機溶剤に溶解されてなる処理液を塗布した後、乾燥させることによって形成された層であり、
前記処理液は、前記ベース樹脂１００質量部に対して前記シリコーンアクリル樹脂を１００質量部〜３００質量部含有し、
前記ベース樹脂がウレタン樹脂であることを特徴とする合成皮革。
【請求項２】
前記有機溶剤は、メチルエチルケトンおよびジメチルホルムアミドからなる群より選ばれる１種または２種の有機溶剤を含む請求項１に記載の合成皮革。
【請求項３】
前記有機溶剤は、メチルエチルケトンおよびジメチルホルムアミドを含む混合有機溶剤である請求項１に記載の合成皮革。
【請求項４】
合成皮革シートの少なくとも一方の面に、又は、合成皮革シートの少なくとも一方の面に積層された１ないし複数の樹脂層の最外面に、ベース樹脂とシリコーンアクリル樹脂が有機溶剤に溶解されてなる処理液を塗布した後、乾燥させ、
前記処理液は、前記ベース樹脂１００質量部に対して前記シリコーンアクリル樹脂を１００質量部〜３００質量部含有し、
前記ベース樹脂はウレタン樹脂であることを特徴とする合成皮革の製造方法。
【請求項５】
前記有機溶剤は、メチルエチルケトンおよびジメチルホルムアミドからなる群より選ばれる１種または２種の有機溶剤を含む請求項４に記載の合成皮革の製造方法。
【請求項６】
前記有機溶剤は、メチルエチルケトンおよびジメチルホルムアミドを含む混合有機溶剤である請求項４に記載の合成皮革の製造方法。
【発明の詳細な説明】
【技術分野】
【０００１】
本発明は、例えば、自動車の座席シート用表皮材として好適に使用できる合成皮革及びその製造方法に関する。【０００２】
なお、本明細書および特許請求の範囲において、「ベース樹脂」の語は、シリコーンアクリル樹脂を含まない意味で用いている。
【背景技術】
【０００３】
従来、防汚性合成皮革としては、繊維布帛基材の少なくとも片面に、アクリルシリコン系化合物を主成分とする膜及び水系ポリウレタン樹脂膜を有し、アクリルシリコン系化合物を主成分とする膜、水系ポリウレタン樹脂膜、繊維布帛基材の順に積層されてなる防汚性合成皮革が知られている（特許文献１参照）。【０００４】
また、近年、自動車の座席シート用表皮材としては、薄い色合いのものが好まれており、このために薄い色の合成皮革シートが用いられるようになってきている。
【先行技術文献】
【特許文献】
【０００５】
【特許文献１】特許第４７２６６３６号公報
【発明の概要】
【発明が解決しようとする課題】
【０００６】
しかるに、上記従来の防汚性合成皮革を自動車の座席シート用表皮材として使用する場合、特に薄い色合いにて使用する場合には、合成皮革の表面（接触面）に汚れが付きやすいという問題があった。即ち、合成皮革が薄い色合いである場合には、その表面に付着した汚れが目立つという問題があった。【０００７】
また、従来の防汚性合成皮革では、合成皮革と防汚層との一体化強度が十分ではなく、十分な耐久性が得られなかった。【０００８】
本発明は、かかる技術的背景に鑑みてなされたものであって、表面に汚れが付きにくい上に、表面に汚れが付いたとしてもその汚れが取りやすく、かつマット感があり、優れた強度を備えた合成皮革及びその製造方法を提供することを目的とする。
【課題を解決するための手段】
【０００９】
前記目的を達成するために、本発明は以下の手段を提供する。【００１０】
［１］合成皮革シート層と、
前記合成皮革シート層の少なくとも一方の面に積層された、又は前記少なくとも一方の面に１ないし複数の樹脂層を介して積層された最外層としての防汚層と、を含み、
前記防汚層は、ベース樹脂とシリコーンアクリル樹脂が有機溶剤に溶解されてなる処理液を塗布した後、乾燥させることによって形成された層であることを特徴とする合成皮革。【００１１】
［２］前記ベース樹脂がウレタン樹脂である前項１に記載の合成皮革。【００１２】
［３］前記処理液は、前記ベース樹脂１００質量部に対して前記シリコーンアクリル樹脂を１００質量部〜３００質量部含有する前項１または２に記載の合成皮革。【００１３】
［４］前記有機溶剤は、メチルエチルケトンおよびジメチルホルムアミドからなる群より選ばれる１種または２種の有機溶剤を含む前項１〜３のいずれか１項に記載の合成皮革。【００１４】
［５］前記有機溶剤は、メチルエチルケトンおよびジメチルホルムアミドを含む混合有機溶剤である前項１〜３のいずれか１項に記載の合成皮革。【００１５】
［６］合成皮革シートの少なくとも一方の面に、又は、合成皮革シートの少なくとも一方の面に積層された１ないし複数の樹脂層の最外面に、ベース樹脂とシリコーンアクリル樹脂が有機溶剤に溶解されてなる処理液を塗布した後、乾燥させることを特徴とする合成皮革の製造方法。【００１６】
［７］前記ベース樹脂はウレタン樹脂である前項６に記載の合成皮革の製造方法。【００１７】
［８］前記処理液は、前記ベース樹脂１００質量部に対して前記シリコーンアクリル樹脂を１００質量部〜３００質量部含有する前項６または７に記載の合成皮革の製造方法。【００１８】
［９］前記有機溶剤は、メチルエチルケトンおよびジメチルホルムアミドからなる群より選ばれる１種または２種の有機溶剤を含む前項６〜８のいずれか１項に記載の合成皮革の製造方法。【００１９】
［１０］前記有機溶剤は、メチルエチルケトンおよびジメチルホルムアミドを含む混合有機溶剤である前項６〜８のいずれか１項に記載の合成皮革の製造方法。
【発明の効果】
【００２０】
［１］の発明では、上記特定組成の処理液を塗布し、乾燥することによって、合成皮革シート層の表面に防汚層が形成されたものであるから、表面に汚れが付きにくい上に、表面に汚れが付いたとしてもその汚れが取りやすく、かつマット感のある（質感として皮革感のある）合成皮革が提供される。更に、上記処理液は、有機溶剤を含有するので、処理液の塗布により有機溶剤が合成皮革シート層の表面に接触することで、合成皮革シート層の表面が僅かに溶けて該表面に凹凸が形成されて、いわゆるアンカー効果によって、合成皮革シート層と防汚層とが強固に一体化され、優れた強度を備えた合成皮革が提供される。【００２１】
［２］の発明では、ベース樹脂がウレタン樹脂であるので、合成皮革シート層との接着強度を向上させることができる。【００２２】
［３］の発明では、処理液は、ベース樹脂１００質量部に対してシリコーンアクリル樹脂を１００質量部〜３００質量部含有する構成であるので、防汚層の強靱性を向上させることができると共に、防汚層表面の防汚性も向上させることができる。【００２３】
［４］の発明では、有機溶剤は、メチルエチルケトンおよびジメチルホルムアミドからなる群より選ばれる１種または２種の有機溶剤を含む構成であるので、ベース樹脂とシリコーンアクリル樹脂との相互の均一分散性を向上させることができる。【００２４】
［５］の発明では、有機溶剤は、メチルエチルケトンおよびジメチルホルムアミドを含む混合有機溶剤であるから、主にメチルエチルケトンによって乾燥性を向上させることができると共に、主にジメチルホルムアミドによって溶解性（樹脂成分の溶解性）を向上させることができて、均一な防汚層が形成される。【００２５】
［６］の発明では、上記特定組成の処理液を塗布した後、乾燥させることによって、合成皮革シート層の表面に防汚層を形成するので、表面に汚れが付きにくい上に、表面に汚れが付いたとしてもその汚れが取りやすく、かつマット感のある（質感として皮革感のある）合成皮革を製造できる。更に、上記処理液は、有機溶剤を含有するので、処理液を塗布することにより有機溶剤が合成皮革シート層の表面に接触して、合成皮革シート層の表面が僅かに溶けて該表面に凹凸が形成されて、いわゆるアンカー効果によって、合成皮革シート層と防汚層とが強固に一体化され、優れた強度を備えた合成皮革が得られる。【００２６】
［７］の発明では、ベース樹脂がウレタン樹脂であるので、合成皮革シート層との接着強度を向上させた合成皮革を製造できる。【００２７】
［８］の発明では、処理液は、ベース樹脂１００質量部に対してシリコーンアクリル樹脂を１００質量部〜３００質量部含有する構成であるので、防汚層の強靱性が向上すると共に防汚層表面の防汚性も向上した合成皮革を製造できる。【００２８】
［９］の発明では、有機溶剤は、メチルエチルケトンおよびジメチルホルムアミドからなる群より選ばれる１種または２種の有機溶剤を含む構成であるので、ベース樹脂とシリコーンアクリル樹脂との相互の均一分散性を向上させることができる。【００２９】
［１０］の発明では、有機溶剤は、メチルエチルケトンおよびジメチルホルムアミドを含む混合有機溶剤であるから、主にメチルエチルケトンによって乾燥性を向上させることができると共に、主にジメチルホルムアミドによって溶解性（樹脂成分の溶解性）を向上させることができて、均一な防汚層が形成される。【００３０】
なお、本願の特許請求の範囲において、物の発明についての請求項にその物の製造方法が記載されている。本願発明のうち物の発明は、表面に汚れが付きにくい上に、マット感があり、且つ優れた強度を備えた合成皮革の発明である。この従来技術にはない本願発明の特徴を特定するために、物の発明についての請求項では、「防汚層は、ベース樹脂とシリコーンアクリル樹脂が有機溶剤に溶解されてなる処理液を塗布した後、乾燥させることによって形成された層である」という発明特定事項を記載している。この発明特定事項を備えることにより、従来技術の問題点を解決した合成皮革が得られる。即ち、本願発明において奏される、従来技術と比較して優れた強度（合成皮革シート層と防汚層との一体化強度）は、処理液中に有機溶剤を含有していることにより、処理液が接触した表面（前記合成皮革シートの表面又は前記樹脂層の表面）が少し溶解して凹凸様の表面形状を呈することで、いわゆるアンカー効果等によって得られているものと推定される（推定であり、定かではない）。【００３１】
しかしながら、上述した本願発明の特徴を、物の構造又は特性により直接特定することは、不可能である。即ち、本願は、出願時において物の構造又は特性を解析することが技術的に不可能であり、「不可能・非実際的事情」が存在しており、従って本願の特許請求の範囲の記載は、明確性要件を満たしている。
【図面の簡単な説明】
【００３２】
【図１】本発明に係る合成皮革の一実施形態を示す断面図である。
【発明を実施するための形態】
【００３３】
本発明に係る合成皮革１は、合成皮革シート層２と、前記合成皮革シート層２の少なくとも一方の面に積層された、又は前記少なくとも一方の面に１ないし複数の樹脂層を介して積層された最外層としての防汚層３と、を含み、前記防汚層３は、ベース樹脂、シリコーンアクリル樹脂及び有機溶剤を含有してなる処理液を、前記合成皮革シート層２の少なくとも一方の面に、又は前記樹脂層の最外面に、塗布した後、乾燥させることによって形成された層であることを特徴とする（図１参照）。なお、図１の構成では、前記合成皮革シート層２の片面に直接に防汚層３が積層された構成になっている。
【００３４】
上記本発明に係る合成皮革１では、上記特定組成の処理液を塗布し、乾燥することによって、合成皮革シート層の表面に防汚層が形成されているから、表面に汚れが付きにくい上に、表面に汚れが付いたとしてもその汚れが取りやすく、かつマット感のある（質感として皮革感のある）合成皮革が提供される。更に、上記処理液は、有機溶剤を含有するので、処理液の塗布により有機溶剤が合成皮革シート層の表面に接触することで、合成皮革シート層の表面が僅かに溶けて該表面に凹凸が形成されて、いわゆるアンカー効果によって、合成皮革シート層と防汚層とが強固に一体化され、優れた強度を備えた合成皮革が提供される。
【００３５】
また、本発明に係る合成皮革の製造方法は、合成皮革シートの少なくとも一方の面に、又は、合成皮革シートの少なくとも一方の面に積層された１ないし複数の樹脂層の最外面に、ベース樹脂、シリコーンアクリル樹脂及び有機溶剤を含有してなる処理液を塗布した後、乾燥させることを特徴とする。本製造方法によれば、上記特定組成の処理液を塗布した後、乾燥させることによって、合成皮革シート層の表面に防汚層を形成するので、表面に汚れが付きにくい上に、表面に汚れが付いたとしてもその汚れが取りやすく、かつマット感のある（質感として皮革感のある）合成皮革を製造できる。更に、上記処理液は、有機溶剤を含有するので、処理液を塗布することにより有機溶剤が合成皮革シート層の表面に接触して、合成皮革シート層の表面が僅かに溶けて該表面に凹凸が形成されて、いわゆるアンカー効果によって、合成皮革シート層と防汚層とが強固に一体化され、優れた強度を備えた合成皮革が得られる。
【００３６】
本発明に係る合成皮革および本発明に係る合成皮革の製造方法について、以下、詳細に説明する。
【００３７】
前記合成皮革シート層（合成皮革シート）２としては、特に限定されるものではないが、例えば、ポリ塩化ビニル（ＰＶＣ）シート、熱可塑性ポリウレタンエラストマー（ＴＰＵ）シート、ポリウレタン合皮シート等が挙げられる。
【００３８】
前記合成皮革シート層２の厚さは、特に限定されないものの、０．１ｍｍ〜１．５ｍｍに設定されるのが好ましい。
【００３９】
前記防汚層３は、ベース樹脂、シリコーンアクリル樹脂及び有機溶剤を含有してなる処理液を前記合成皮革シート層２の少なくとも一方の面に塗布した後、乾燥させることによって形成された層である。
【００４０】
前記ベース樹脂としては、特に限定されるものではないが、例えば、ウレタン樹脂、アクリル樹脂、酢酸ビニル樹脂等が挙げられる。中でも、前記ベース樹脂としてはウレタン樹脂を用いるのが好ましく、この場合には合成皮革シート層との接着強度を向上させることができる。
【００４１】
前記シリコーンアクリル樹脂としては、特に限定されるものではないが、シリコーンアクリルグラフト共重合体樹脂を用いるのが好ましい。前記シリコーンアクリルグラフト共重合体樹脂としては、特に限定されるものではないが、例えば、日信化学工業株式会社製「シャリーヌ」（ＣＨＡＬＩＮＥ）等を例示できる。前記日信化学工業株式会社製「シャリーヌ」としては、例えば、シャリーヌＲ１７０、シャリーヌＲ１７０Ｓ等が挙げられる。
【００４２】
前記有機溶剤としては、特に限定されるものではないが、例えば、メチルエチルケトン（ＭＥＫ）、ジメチルホルムアミド（ＤＭＦ）、トルエン、酢酸エチル、メチルイソブチルケトン（ＭＩＢＫ）等が挙げられる。中でも、前記有機溶剤は、メチルエチルケトンおよびジメチルホルムアミドからなる群より選ばれる１種または２種の有機溶剤を含む構成であるのが好ましく、この場合にはベース樹脂とシリコーンアクリル樹脂との相互の均一分散性を向上させることができる。さらに、前記有機溶剤は、メチルエチルケトンおよびジメチルホルムアミドを含む混合有機溶剤であるのが特に好ましく、この場合には、主にメチルエチルケトンによって乾燥性を向上させることができると共に、主にジメチルホルムアミドによって溶解性（樹脂成分の溶解性）を向上させることができて、均一な防汚層３を形成できる。
【００４３】
前記処理液は、前記ベース樹脂１００質量部（乾燥後質量）に対して前記シリコーンアクリル樹脂（乾燥後質量）を１００質量部〜３００質量部含有する構成であるのが好ましい。１００質量部以上であることで防汚性を十分に発現させることができると共に、３００質量部以下であることで防汚層の強靱性の低下を防止できる。中でも、前記処理液は、前記ベース樹脂１００質量部に対して前記シリコーンアクリル樹脂を１５０質量部〜２００質量部含有する構成であるのが特に好ましい。
【００４４】
前記処理液中、前記シリコーンアクリル樹脂１００質量部に対して前記有機溶剤を３００質量部〜６００質量部含有する構成であるのが好ましい。３００質量部以上であることでシリコーンアクリル樹脂を十分に溶解できる利点があり、６００質量部以下であることで乾燥時間を短縮できる利点がある。中でも、前記処理液中、前記シリコーンアクリル樹脂１００質量部に対して前記有機溶剤を４００質量部〜５００質量部含有する構成であるのが特に好ましい。
【００４５】
なお、前記処理液は、ベース樹脂、シリコーンアクリル樹脂および有機溶剤の必須成分以外に、他の成分を含有してもよい。前記他の成分としては、特に限定されるものではないが、例えば、艶消剤、摩擦抵抗低下剤等が挙げられる。
【００４６】
前記防汚層３の厚さ（乾燥後の厚さ）は、特に限定されないものの、３μｍ〜５０μｍに設定されるのが好ましい。
【実施例】
【００４７】
次に、本発明の具体的実施例について説明するが、本発明はこれら実施例のものに特に限定されるものではない。【００４８】
＜実施例１＞
大日精化工業株式会社製「Ｌｕ３７７ｓｐ」８００質量部（メチルエチルケトン４９０質量部、ジメチルホルムアミド２１０質量部、固形分としてウレタン樹脂１００質量部含有）、シリコーンアクリル樹脂として日信化学工業株式会社製「シャリーヌＲ１７０Ｓ」２００質量部、混合有機溶剤２００質量部（メチルエチルケトン１００質量部およびジメチルホルムアミド１００質量部）を混合して、処理液を得た。【００４９】
前記処理液を、厚さ０．７ｍｍのポリ塩化ビニルシートからなる合成皮革シートの片面に３０ｇ／ｍ2で塗布した後、乾燥させることによって、厚さ８μｍの防汚層（最外層である防汚層）３を形成して、図１に示す合成皮革１を得た。【００５０】
＜実施例２＞
合成皮革シートとして、ポリ塩化ビニルシートに代えて、 厚さ０．７ｍｍの熱可塑性ポリウレタンエラストマー（ＴＰＵ）シートを用いた以外は、実施例１と同様にして、図１に示す合成皮革１を得た。【００５１】
＜実施例３＞
合成皮革シートとして、ポリ塩化ビニルシートに代えて、 厚さ０．３ｍｍのポリウレタン合皮シートを用いた以外は、実施例１と同様にして、図１に示す合成皮革１を得た。【００５２】
＜実施例４＞
シリコーンアクリル樹脂の配合量を１２０質量部に変更し、混合有機溶剤の配合量を１２０質量部（メチルエチルケトン６０質量部およびジメチルホルムアミド６０質量部）に変更した以外は、実施例１と同様にして、図１に示す合成皮革１を得た。【００５３】
＜実施例５＞
シリコーンアクリル樹脂の配合量を２５０質量部に変更し、混合有機溶剤の配合量を２５０質量部（メチルエチルケトン１２５質量部およびジメチルホルムアミド１２５質量部）に変更した以外は、実施例１と同様にして、図１に示す合成皮革１を得た。【００５４】
＜実施例６＞
混合有機溶剤２００質量部に代えて、メチルエチルケトン（ＭＥＫ）２００質量部を用いた以外は、実施例１と同様にして、図１に示す合成皮革１を得た。【００５５】
＜実施例７＞
混合有機溶剤２００質量部に代えて、ジメチルホルムアミド（ＤＭＦ）２００質量部を用いた以外は、実施例１と同様にして、図１に示す合成皮革１を得た。【００５６】
＜実施例８＞
シリコーンアクリル樹脂として、日信化学工業株式会社製「シャリーヌＲ１７０Ｓ」２００質量部に代えて、日信化学工業株式会社製「シャリーヌＲ１７０」２００質量部を用いた以外は、実施例１と同様にして、図１に示す合成皮革１を得た。【００５７】
＜比較例１＞
オランダのスタール社製「ＷＦ３６８１」３５０質量部（水２５０質量部、固形分としてウレタン樹脂１００質量部含有）、日信化学工業株式会社製「シャリーヌＬＣ１９０」４７６質量部（水２７６質量部、固形分としてシリコーンアクリル樹脂２００質量部含有）を混合して水系エマルション処理液を得た。【００５８】
前記処理液を、厚さ０．７ｍｍのポリ塩化ビニルシートからなる合成皮革シートの片面に３０ｇ／ｍ2で塗布した後、乾燥させることによって、厚さ１１μｍの防汚層を形成して、合成皮革を得た。【００５９】
【表１】
0006923893.tif 000002
【００６０】
上記のようにして得られた各合成皮革について下記評価法に基づいて評価した。その結果を表１に示す。【００６１】
＜ジーンズ色移り防止性評価法＞
得られた合成皮革を幅３０ｍｍ×長さ２５０ｍｍの大きさに切り出して試験片を得た。この試験片（合成皮革）の防汚層の表面について積分球型測色器を用いて測色を行い、この際の測色値をＬ1値、ａ1値、ｂ1値とする。【００６２】
次に、前記試験片の防汚層の表面について学振摩耗試験機を用いて試験する。学振摩耗試験機の稼働条件は、往復距離２００ｍｍ、３０往復／分、荷重２００ｇに設定する。蒸留水４００μＬを染み込ませたジーンズ布（Testfabrics社製Denim2550Y）を汚染布として用いて、試験片（合成皮革）の防汚層の表面に対して２００往復の摩耗試験を行う。この摩耗試験後の試験片の表面（ジーンズ布との接触面）について積分球型測色器を用いて測色を行い、この際の測色値をＬ2値、ａ2値、ｂ2値とする。【００６３】
次に、前記測色後の試験片（ジーンズの色移り後の試験片）の表面（ジーンズ布との接触面）を、蒸留水３００μＬを染み込ませた拭き取り布（ＪＩＳ  Ｌ４１０５  ３ａに記載の白色布）で１．２５ｋｇ荷重で１０往復の摩耗試験を行う。この拭き取り布での摩耗試験後の試験片の表面（拭き取り布との接触面）について積分球型測色器を用いて測色を行い、この際の測色値をＬ3値、ａ3値、ｂ3値とする。【００６４】
下記判定基準に基づいてジーンズ色移り防止性を評価する。
（判定基準）
「◎」…ジーンズ布を用いた摩耗試験後（拭き取り布による摩耗試験を行う前の段階）において（ｂ2−ｂ1）値が、−２．０以上である（０を含む）
「○」…拭き取り布による摩耗試験後において（ｂ3−ｂ1）値が、−２．０以上である（０を含む）
「×」…拭き取り布による摩耗試験後において（ｂ3−ｂ1）値が、−２．０未満である。【００６５】
＜防汚性評価法＞
得られた合成皮革を幅５０ｍｍ×長さ２００ｍｍの大きさに切り出して試験片を得た。この試験片（合成皮革）の防汚層の表面について積分球型測色器を用いて測色を行い、この際の測色値をＬ1値、ａ1値、ｂ1値とする。【００６６】
次に、前記試験片の防汚層の表面について平面状の摩耗試験機を用いて試験する。平面状摩耗試験機の稼働条件は、往復距離２００ｍｍ、６０往復／分、荷重２１００ｇに設定する。蒸留水３００μＬを染み込ませたＥＭＰＡ社製のＥＭＰＡ１０４布を汚染布として用いて、試験片（合成皮革）の防汚層の表面に対して１０００往復の摩耗試験を行う。その後、新しいＥＭＰＡ１０４布に替えて再度１０００往復の摩耗試験を行った後、更に新しいＥＭＰＡ１０４布に替えて再度１０００往復の摩耗試験を行う。この摩耗試験後の試験片の表面（ＥＭＰＡ１０４布との接触面）について積分球型測色器を用いて測色を行い、この際の測色値をＬ4値、ａ4値、ｂ4値とする。【００６７】
次に、前記測色後の試験片の表面（ＥＭＰＡ１０４布との接触面）を、蒸留水３００μＬを染み込ませた拭き取り布（ＪＩＳ  Ｌ４１０５  ３ａに記載の白色布）で１．２５ｋｇ荷重で１０往復の摩耗試験を行う。この拭き取り布での摩耗試験後の試験片の表面（拭き取り布との接触面）について積分球型測色器を用いて測色を行い、この際の測色値をＬ5値、ａ5値、ｂ5値とする。【００６８】
下記判定基準に基づいて防汚性を評価する。
（判定基準）
「◎」…ＥＭＰＡ１０４布を用いた摩耗試験後（拭き取り布による摩耗試験を行う前の段階）において下記△Ｅの値が４．０以下である
△Ｅ＝｛（Ｌ4−Ｌ1）2＋（ａ4−ａ1）2＋（ｂ4−ｂ1）2｝の平方根値
「○」…拭き取り布による摩耗試験後において下記△Ｅ*の値が４．０以下である
△Ｅ*＝｛（Ｌ5−Ｌ1）2＋（ａ5−ａ1）2＋（ｂ5−ｂ1）2｝の平方根値
「×」…拭き取り布による摩耗試験後において上記△Ｅ*の値が４．０を超える。【００６９】
＜グロス値測定法＞
日本電色社製のＨＡＮＤＹ  ＧＬＯＳＳＭＥＴＥＲで合成皮革の表面（防汚層側の表面）のグロス値を測定した。【００７０】
なお、上記実施例では、上記グロス値が２．６以下であれば、表面に良好なマット感（表面に皮革感）があると判断しているが、本発明は、このようなグロス値が２．６以下であるものに特に限定されるものではない。【００７１】
表から明らかなように、本発明に係る実施例１〜８の合成皮革は、表面に汚れが付きにくく防汚性に優れていると共に、表面に良好なマット感（表面に皮革感）がある。これに対し、比較例１の合成皮革は、表面に汚れが付きやすくて防汚性に劣っていたし、グロス値が高くなり過ぎていた。
【産業上の利用可能性】
【００７２】
本発明に係る合成皮革および本発明の製造方法で得られた合成皮革は、自動車の座席シート用表皮材として好適に使用できるが、特にこのような用途に限定されるものではない。
【符号の説明】
【００７３】
１…合成皮革
２…合成皮革シート層
３…防汚層
【図１】
0006923893.tif 000003